공개된 것은 두께 38㎜ 이상의 API X80급 고강도 강판으로 다량의 합금 요소를 첨가하지 않고 중간 두께 부분에 압연방향의 강도가 높고 샤르피 특성이 우수한 구조용 강판이다. 여기에 공개된 구조용 파이프 또는 튜브용 두꺼운 강판에는 다음과 같은 화학조성이 있다. 즉, 페라이트 및 바이나이트의 2상 미세구조인 중간 두께 부분에 페라이트 분율이 50% 이하이며, fr 면적에 15µm 이하의 페라이트 입자가 포함되어 있다.페라이트 전체 면적에 대한 80% 이상의 작용, 620 MPa 이상의 인장 강도, 100 J 이상의 중간 두께 부분에서 -20 °C에서 샤르피 흡수 에너지 vE-20 °C.
Disclosed is, as a high-strength steel plate of API X80 grade or higher with a thickness of 38 mm or more, a thick steel plate for structural pipes or tubes that exhibits high strength in the rolling direction and excellent Charpy properties at its mid-thickness part without addition of large amounts of alloying elements. The thick steel plate for structural pipes or tubes disclosed herein has: a specific chemical composition; a microstructure at its mid-thickness part that is a dual-phase microstructure of ferrite and bainite with an area fraction of the ferrite being less than 50 %, and that contains ferrite grains with a grain size of 15 µm or less in an area fraction of 80 % or more with respect to the whole area of the ferrite; a tensile strength of 620 MPa or more; and a Charpy absorption energy vE-20 °C at -20 °C at the mid-thickness part of 100 J or more..